(57)【特許請求の範囲】
【請求項１】
下記一般式（１）で表される繰り返し単位を有するフラン樹脂。
【化１】
0006550059.tif 000015
（式（１）中、Ｒ1、Ｒ2、Ｒ3及びＲ4は、各々独立に、水素原子、又はヘテロ原子を含んでいてもよい炭素数１〜８の有機基を示す。Ｒ1とＲ2、及びＲ3とＲ4とは連結して環構造を形成していてもよい。）
【請求項２】
下記一般式（１）で表される繰り返し単位、及び下記一般式（２）で表される繰り返し単位を有する、請求項１に記載のフラン樹脂。
【化２】
0006550059.tif 000016
（式（１）及び式（２）中、Ｒ1、Ｒ2、Ｒ3、Ｒ4、Ｒ5及びＲ6は、各々独立に、水素原子、又はヘテロ原子を含んでいてもよい炭素数１〜８の有機基を示す。Ｒ1とＲ2、Ｒ3とＲ4、及びＲ5とＲ6とは連結して環構造を形成していてもよい。）
【請求項３】
前記一般式（１）において、Ｒ1、Ｒ2、Ｒ3及びＲ4が水素原子である、請求項１に記載のフラン樹脂。
【請求項４】
前記一般式（１）及び前記一般式（２）において、Ｒ1、Ｒ2、Ｒ3、Ｒ4、Ｒ5及びＲ6が水素原子である、請求項２に記載のフラン樹脂。
【請求項５】
下記一般式（３）で表されるフラン化合物、及び下記一般式（４）で表されるカルボニル化合物を、酸触媒の存在下で反応させる、請求項１又は３に記載のフラン樹脂の製造方法。
【化３】
0006550059.tif 000017
（式（３）及び式（４）中、Ｒ1、Ｒ2、Ｒ3及びＲ4は、式（１）中のＲ1、Ｒ2、Ｒ3及びＲ4と同義である。）
【請求項６】
下記一般式（３）で表されるフラン化合物、下記一般式（４）で表されるカルボニル化合物、及び下記一般式（５）で表されるフラン化合物を、酸触媒の存在下で反応させる、請求項２又は４に記載のフラン樹脂の製造方法。
【化４】
0006550059.tif 000018
（式（３）、式（４）及び式（５）中、Ｒ1、Ｒ2、Ｒ3、Ｒ4、Ｒ5及びＲ6は、式（１）及び式（２）中のＲ1、Ｒ2、Ｒ3、Ｒ4、Ｒ5及びＲ6と同義である。）
【請求項７】
請求項１〜４のいずれかに記載のフラン樹脂と、硬化触媒及び硬化剤の少なくとも１種とを含む熱硬化性フラン樹脂組成物。
【請求項８】
請求項７に記載の熱硬化性フラン樹脂組成物を硬化させた硬化物。
【請求項９】
請求項８に記載の硬化物と繊維質基材とが複合したフラン樹脂複合体。
【請求項１０】
請求項７に記載の熱硬化性フラン樹脂組成物を繊維質基材に含浸させた後、硬化させたフラン樹脂複合体。
【発明の詳細な説明】
【技術分野】
【０００１】
本発明は、フラン樹脂及びその製造方法、熱硬化性フラン樹脂組成物、硬化物、並びにフラン樹脂複合体に関する。
【背景技術】
【０００２】
従来、フルフリルアルコールとホルムアルデヒドとの共縮合物からなるフラン樹脂を含む熱硬化性フラン樹脂組成物は、その硬化物が耐熱性、耐溶剤性、耐薬品性等に優れていることから、鋼管ライニング、目地セメント、及びＦＲＰ等の積層体や、複合材のマトリックス樹脂として各種産業分野において使用されている。
このような熱硬化性フラン樹脂組成物として、特許文献１には、フラン又はフラン誘導体とアルデヒド類とを、酸触媒の存在下で反応させて得られるフラン樹脂を含有する熱硬化性フラン樹脂組成物が記載されている。
【先行技術文献】
【特許文献】
【０００３】
【特許文献１】特開２０１３−２３４２８６号公報
【発明の概要】
【発明が解決しようとする課題】
【０００４】
前述の用途に用いられる熱硬化性フラン樹脂組成物においては、その硬化物が強度等を維持しつつ伸び率に優れること、及びガラス繊維等に対する接着性に優れることが要求されているため、これらの特性について更なる改善が望まれている。
本発明は、硬化物の伸び率、及びガラス繊維等に対する接着性を向上させることができる熱硬化性フラン樹脂組成物を与えるフラン樹脂、及びその製造方法を提供する。
また、本発明は、前記フラン樹脂を含有する熱硬化性フラン樹脂組成物、この樹脂組成物を硬化させた硬化物、及びこの樹脂組成物を用いたフラン樹脂複合体を提供する。
【課題を解決するための手段】
【０００５】
本発明は、下記［１］〜［１０］を要旨とするものである。
［１］下記一般式（１）で表される繰り返し単位を有するフラン樹脂。
【化１】
0006550059.tif 000002
（式（１）中、Ｒ1、Ｒ2、Ｒ3及びＲ4は、各々独立に、水素原子、又はヘテロ原子を含んでいてもよい炭素数１〜８の有機基を示す。Ｒ1とＲ2、及びＲ3とＲ4とは連結して環構造を形成していてもよい。）【０００６】
［２］下記一般式（１）で表される繰り返し単位、及び下記一般式（２）で表される繰り返し単位を有する、前記［１］に記載のフラン樹脂。
【化２】
0006550059.tif 000003
（式（１）及び式（２）中、Ｒ1、Ｒ2、Ｒ3、Ｒ4、Ｒ5及びＲ6は、各々独立に、水素原子、又はヘテロ原子を含んでいてもよい炭素数１〜８の有機基を示す。Ｒ1とＲ2、Ｒ3とＲ4、及びＲ5とＲ6とは連結して環構造を形成していてもよい。）【０００７】
［３］前記一般式（１）において、Ｒ1、Ｒ2、Ｒ3及びＲ4が水素原子である、前記［１］に記載のフラン樹脂。
［４］前記一般式（１）及び前記一般式（２）において、Ｒ1、Ｒ2、Ｒ3、Ｒ4、Ｒ5及びＲ6が水素原子である、前記［２］に記載のフラン樹脂。【０００８】
［５］下記一般式（３）で表されるフラン化合物、及び下記一般式（４）で表されるカルボニル化合物を、酸触媒の存在下で反応させる、前記［１］又は［３］に記載のフラン樹脂の製造方法。
【化３】
0006550059.tif 000004
（式（３）及び式（４）中、Ｒ1、Ｒ2、Ｒ3及びＲ4は、式（１）中のＲ1、Ｒ2、Ｒ3及びＲ4と同義である。）【０００９】
［６］下記一般式（３）で表されるフラン化合物、下記一般式（４）で表されるカルボニル化合物、及び下記一般式（５）で表されるフラン化合物を、酸触媒の存在下で反応させる、前記［２］又は［４］に記載のフラン樹脂の製造方法。
【化４】
0006550059.tif 000005
（式（３）、式（４）及び式（５）中、Ｒ1、Ｒ2、Ｒ3、Ｒ4、Ｒ5及びＲ6は、式（１）及び式（２）中のＲ1、Ｒ2、Ｒ3、Ｒ4、Ｒ5及びＲ6と同義である。）【００１０】
［７］前記［１］〜［４］のいずれかに記載のフラン樹脂と、硬化触媒及び硬化剤の少なくとも１種とを含む熱硬化性フラン樹脂組成物。
［８］前記［７］に記載の熱硬化性フラン樹脂組成物を硬化させた硬化物。
［９］前記［８］に記載の硬化物と繊維質基材とが複合したフラン樹脂複合体。
［１０］前記［７］に記載の熱硬化性フラン樹脂組成物を繊維質基材に含浸させた後、硬化させたフラン樹脂複合体。
【発明の効果】
【００１１】
本発明は、硬化物の伸び率、及びガラス繊維等に対する接着性を向上させることができる熱硬化性フラン樹脂組成物を与えるフラン樹脂、及びその製造方法を提供することができる。
また、本発明は、前記フラン樹脂を含有する熱硬化性フラン樹脂組成物、この樹脂組成物を硬化させた硬化物、及びこの樹脂組成物を用いたフラン樹脂複合体を提供することができる。
【図面の簡単な説明】
【００１２】
【図１】実施例１で得られたフラン樹脂の1Ｈ−ＮＭＲスペクトルを示す図である。
【図２】実施例１で用いたフラン化合物の1Ｈ−ＮＭＲスペクトルを示す図である。
【図３】実施例１で得られたフラン樹脂のＦＴ−ＩＲスペクトルを示す図である。
【図４】実施例１で用いたフラン化合物のＦＴ−ＩＲスペクトルを示す図である。
【図５】実施例８で得られたフラン樹脂の1Ｈ−ＮＭＲスペクトルを示す図である。
【図６】実施例８で用いたフラン化合物の1Ｈ−ＮＭＲスペクトルを示す図である。
【図７】実施例８で用いたフルフリルアルコールの1Ｈ−ＮＭＲスペクトルを示す図である。
【図８】実施例８で得られたフラン樹脂のＦＴ−ＩＲスペクトルを示す図である。
【図９】実施例８で用いたフラン化合物のＦＴ−ＩＲスペクトルを示す図である。
【図１０】実施例８で用いたフルフリルアルコールのＦＴ−ＩＲスペクトルを示す図である。
【発明を実施するための形態】
【００１３】
［フラン樹脂］
本発明のフラン樹脂は、下記一般式（１）で表される繰り返し単位を有するフラン樹脂である。
【００１４】
【化５】
0006550059.tif 000006
（式（１）中、Ｒ1、Ｒ2、Ｒ3及びＲ4は、各々独立に、水素原子、又はヘテロ原子を含んでいてもよい炭素数１〜８の有機基を示す。Ｒ1とＲ2、及びＲ3とＲ4とは連結して環構造を形成していてもよい。）
【００１５】
前記一般式（１）中におけるＲ1、Ｒ2、Ｒ3及びＲ4は、各々独立に、水素原子、又はヘテロ原子を含んでいてもよい炭素数１〜８の有機基を示す。
前記炭素数１〜８の有機基としては、メチル基、エチル基、各種プロピル基、各種ブチル基、各種ペンチル基、各種ヘキシル基、各種ヘプチル基、及び各種オクチル基が挙げられる。なお、「各種」とは、ｎ−、ｓｅｃ−、ｔｅｒｔ−、ｉｓｏ−を含む各種異性体を意味する。
前記ヘテロ原子としては、例えば、窒素原子、硫黄原子、酸素原子及びリン原子が挙げられる。
【００１６】
前記一般式（１）において、Ｒ1、Ｒ2、Ｒ3及びＲ4は、製造容易性の観点から、各々独立に、水素原子、メチル基、及びエチル基から選ばれる１種以上が好ましく、Ｒ1、Ｒ2、Ｒ3及びＲ4の全てが水素原子であることがより好ましい。
前記一般式（１）においてＲ1、Ｒ2、Ｒ3及びＲ4が水素原子である繰り返し単位を有するフラン樹脂は、例えば、１，５−ジフラニル−３−ペンタノール及びホルムアルデヒドを原料モノマーとして、本発明の製造方法により製造することができる。
【００１７】
本発明のフラン樹脂は、下記一般式（１）で表される繰り返し単位、及び下記一般式（２）で表される繰り返し単位を有するフラン樹脂であってもよい。
【００１８】
【化６】
0006550059.tif 000007
（式（１）及び式（２）中、Ｒ1、Ｒ2、Ｒ3、Ｒ4、Ｒ5及びＲ6は、各々独立に、水素原子、又はヘテロ原子を含んでいてもよい炭素数１〜８の有機基を示す。Ｒ1とＲ2、Ｒ3とＲ4、及びＲ5とＲ6とは連結して環構造を形成していてもよい。）
【００１９】
前記一般式（１）及び一般式（２）中におけるＲ1、Ｒ2、Ｒ3、Ｒ4、Ｒ5及びＲ6は、各々独立に、水素原子、又はヘテロ原子を含んでいてもよい炭素数１〜８の有機基を示す。
前記炭素数１〜８の有機基としては、メチル基、エチル基、各種プロピル基、各種ブチル基、各種ペンチル基、各種ヘキシル基、各種ヘプチル基、及び各種オクチル基が挙げられる。なお、「各種」とは、ｎ−、ｓｅｃ−、ｔｅｒｔ−、ｉｓｏ−を含む各種異性体を意味する。
前記ヘテロ原子としては、例えば、窒素原子、硫黄原子、酸素原子及びリン原子が挙げられる。
【００２０】
前記一般式（１）及び一般式（２）において、Ｒ1、Ｒ2、Ｒ3、Ｒ4、Ｒ5及びＲ6は、製造容易性の観点から、各々独立に、水素原子、メチル基、及びエチル基から選ばれる１種以上が好ましく、Ｒ1、Ｒ2、Ｒ3、Ｒ4、Ｒ5及びＲ6の全てが水素原子であることがより好ましい。
前記一般式（１）及び一般式（２）においてＲ1、Ｒ2、Ｒ3、Ｒ4、Ｒ5及びＲ6が水素原子である繰り返し単位を有するフラン樹脂は、例えば、１，５−ジフラニル−３−ペンタノール、ホルムアルデヒド及びフルフリルアルコールを原料モノマーとして、本発明の製造方法により製造することができる。
【００２１】
本発明のフラン樹脂が前記一般式（１）で表される繰り返し単位、及び一般式（２）で表される繰り返し単位の両方を含む場合において、前記一般式（１）で表される繰り返し単位、及び一般式（２）で表される繰り返し単位の全量中における、前記一般式（１）で表される繰り返し単位の量は、１〜９９ｍｏｌ％とすることができる。なお、前記一般式（２）で表される繰り返し単位の量は、仕込み量により調整することができる。
【００２２】
本発明のフラン樹脂は、前記一般式（１）で表される繰り返し単位、及び一般式（２）で表される繰り返し単位の他に、他の繰り返し単位を有していてもよい。他の繰り返し単位としては、アルデヒド類、フェノール類、メラミン、尿素等に由来する繰り返し単位が挙げられる。
【００２３】
他の繰り返し単位を構成する前記アルデヒド類としては、ホルムアルデヒド、アセトアルデヒド、グリオキザール、グルタルアルデヒド、及びテレフタルアルデヒド等が挙げられる。
また、他の繰り返し単位を構成する前記フェノール類としては、フェノール、クレゾール、レゾルシン、ビスフェノールＡ、ビスフェノールＣ、ビスフェノールＥ、及びビスフェノールＦ等が挙げられる。
【００２４】
本発明のフラン樹脂が前記他の繰り返し単位を有する場合、フラン樹脂中の他の繰り返し単位の含有量は、１〜９９ｍｏｌ％とすることができる。
【００２５】
本発明のフラン樹脂の数平均分子量（Ｍｎ）は、該フラン樹脂を硬化させた硬化物の伸び率を向上させる観点、及び硬化物の接着性を向上させる観点から、３００〜５０万が好ましく、３００〜４０万がより好ましく、３００〜３０万が更に好ましい。
また、本発明のフラン樹脂の重量平均分子量（Ｍｗ）は、硬化物の伸び率を向上させる観点、及び硬化物の接着性を向上させる観点から、５００〜１００万が好ましく、５００〜９０万がより好ましく、５００〜８０万が更に好ましい。
なお、本明細書において、フラン樹脂の数平均分子量及び重量平均分子量は、ゲルパーミエーションクロマトグラフィー（ＧＰＣ）の測定から求めたポリスチレン換算による数平均分子量及び重量平均分子量である。
【００２６】
本発明のフラン樹脂の分子量分布（Ｍｗ／Ｍｎ）は、均質なフラン樹脂を得る観点から、１．１〜２０が好ましく、１．１〜１５がより好ましく、１．１〜１０が更に好ましく、１．１〜７がより更に好ましく、１．１〜５がより更に好ましい。
【００２７】
［フラン樹脂の製造方法］
本発明のフラン樹脂の製造方法は、下記一般式（３）で表されるフラン化合物、及び下記一般式（４）で表されるカルボニル化合物を、酸触媒の存在下で反応させる製造方法である。本発明のフラン樹脂の製造方法によれば、前記本発明のフラン樹脂を効率的に製造することができる。
【００２８】
【化７】
0006550059.tif 000008
（式（３）及び式（４）中、Ｒ1、Ｒ2、Ｒ3及びＲ4は、式（１）中のＲ1、Ｒ2、Ｒ3及びＲ4と同義である。）
【００２９】
また、本発明のフラン樹脂の製造方法は、下記一般式（３）で表されるフラン化合物、下記一般式（４）で表されるカルボニル化合物、及び下記一般式（５）で表されるフラン化合物を、酸触媒の存在下で反応させる製造方法であってもよい。
【００３０】
【化８】
0006550059.tif 000009
（式（３）、式（４）及び式（５）中、Ｒ1、Ｒ2、Ｒ3、Ｒ4、Ｒ5及びＲ6は、式（１）及び式（２）中のＲ1、Ｒ2、Ｒ3、Ｒ4、Ｒ5及びＲ6と同義である。）
【００３１】
前記一般式（３）で表されるフラン化合物は、例えば、フルフラールとケトン類とを下記反応式（６）〜（８）にしたがって適宜反応させることにより得ることができる。
【００３２】
【化９】
0006550059.tif 000010
（式（６）〜（８）中、Ｒ1及びＲ2は、式（１）中のＲ1及びＲ2と同義である。）
【００３３】
なお、前記一般式（３）で表されるフラン化合物の製造方法については、Rong Xing, Ayyagari V. Subrahmanyam, Hakan Olcay, Wei Qi, G. Peter van Walsum, Hemant Pendseb and George W. Huber, Green Chem., 2010, 12, 1933-1946、及びPaula A. Zapata, Jimmy Faria, M. Pilar, Ruiz & Daniel E. Resasco, Top Catal, 2012, 55, 38-52等にも記載されている。
【００３４】
前記一般式（４）で表されるカルボニル化合物としては、ホルムアルデヒド、アセトン、メチルエチルケトン、メチルイソブチルケトン、ジイソブチルケトン、シクロペンタノン、シクロヘキサノン等が挙げられるが、反応性の観点から、ホルムアルデヒドが好ましい。
なお、ホルムアルデヒドを用いる場合は、その重合体であるパラホルムアルデヒドを用いてもよい。パラホルムアルデヒドを反応に用いた場合、反応系内において生じる解重合によりホルムアルデヒドが生成し、このホルムアルデヒドと前記一般式（３）で表されるフラン化合物とが反応するため、結果的としてホルムアルデヒドを用いた場合と同様のフラン樹脂を得ることができる。
【００３５】
前記一般式（５）で表されるフラン化合物としては、フルフリルアルコール、１−（２−フリル）エタノール、２−アミノ−１−（２−フリル）エタノール等が挙げられるが、反応性の観点から、フルフリルアルコールが好ましい。なお、一般式（５）で表されるフラン化合物は一般式（２）で表される繰り返し単位を構成するものであるが、後述する反応性希釈剤としての作用も期待できる。
【００３６】
本発明に用いることができる酸触媒としては、硫酸、リン酸等の無機酸や、ベンゼンスルホン酸、パラトルエンスルホン酸、キシレンスルホン酸、メタンスルホン酸等のスルホン酸、酒石酸、クエン酸、リンゴ酸、グリコール酸、乳酸、安息香酸、蟻酸等の有機カルボン酸が挙げられる。
これらの中でも、反応効率の観点から、無機酸が好ましく、リン酸がより好ましい。
前記酸触媒の使用量は、製造時間を短縮する観点から、原料モノマー１００質量部に対して、０．０１〜１０質量部が好ましく、０．０５〜５質量部がより好ましい。
【００３７】
本発明のフラン樹脂の製造方法においては、酸触媒による重合の前に、前記酸触媒以外の触媒を添加して予備反応を行ってもよい。例えば、アルカリ触媒等を用いて予備反応を行った場合には、前記フラン化合物のフラン環のメチロール化が促進され、その後の重合反応が進みやすくなる。また、得られたフラン樹脂を含む熱硬化性フラン樹脂組成物の硬化性が向上する。
このような用途に用いることができる前記酸触媒以外の触媒としては、例えば、水酸化リチウム、水酸化ナトリウム、水酸化カリウム等のアルカリ金属水酸化物、水酸化マグネシウム、水酸化カルシウム、水酸化バリウム等のアルカリ土類金属の水酸化物、酸化マグネシウム、酸化カルシウム、酸化バリウム等のアルカリ土類金属の酸化物、酢酸マグネシウム、酢酸亜鉛、ギ酸亜鉛等の有機酸の金属塩、アンモニア水、トリエチルアミン等のアミン類、炭酸ナトリウム、炭酸カリウム等のアルカリ性物質等が挙げられる。
前記酸触媒以外の触媒の使用量は、原料モノマー１００質量部に対して、０．０１〜１０質量部が好ましく、０．０５〜５質量部がより好ましい。
【００３８】
本発明のフラン樹脂の製造方法においては、溶媒を用いて反応を行うことが好ましい。溶媒としては、水、エタノール、ｎ−プロパノール、イソプロパノール、ｎ−ブタノール、２−ブタノール、イソブタノール等のアルコール系溶媒、ジブチルエーテル、テトラヒドロフラン、ジオキサン等のエーテル系溶媒、ペンタン、ヘキサン等の脂肪族炭化水素系溶媒、トルエン、キシレン等の芳香族炭化水素系溶媒、塩化メチレン等のハロゲン化炭化水素系溶媒等を挙げることができる。これらは、単独でもよく、２種以上を組み合わせて用いてもよい。
これらの中でも、入手容易性等の観点から、水、炭素数２〜４のアルコール系溶媒が好ましい。
【００３９】
本発明の製造方法における反応温度は、５０〜１５０℃程度が好ましく、５０〜１３０℃程度がより好ましく、５５〜１１０℃程度が更に好ましく、５５〜９０℃程度がより更に好ましく、６０〜７０℃程度がより更に好ましく、また、反応時間は１〜１０時間程度が好ましく、１〜７時間程度がより好ましい。
なお、本発明においては、反応の終了前に、前記フラン化合物、前記カルボニル化合物及び酸触媒の少なくとも１種を反応系に追加して、更に反応を行ってもよい。
反応の停止は、水酸化ナトリウ水溶液等のアルカリ水溶液を反応系内に添加して中和することにより行うことができ、これにより目的とするフラン樹脂を得ることができる。
なお、本発明の製造方法においては、中和の後、触媒残渣等を精製操作により取り除いてもよい。
【００４０】
［熱硬化性フラン樹脂組成物］
本発明の熱硬化性フラン樹脂組成物は、本発明のフラン樹脂と、硬化触媒及び硬化剤の少なくとも１種とを含むものであり、これを硬化させた場合、強度と伸び率とを兼ね備えると共に、ガラス繊維等に対する接着性が高い硬化物を得ることができる。
本発明の熱硬化性フラン樹脂組成物中の本発明のフラン樹脂の含有量は、硬化物の伸び率を向上させる観点、及びガラス繊維等に対する接着性を向上させる観点から、１０〜９９．９質量％とすることができる。
【００４１】
〔硬化触媒〕
硬化触媒としては、フラン樹脂を硬化しうるものであれば特に限定されず、例えば、硫酸、リン酸、塩酸等の無機酸、あるいは有機スルホン酸、有機カルボン酸等の有機酸等を用いることもできる。
有機スルホン酸としては、例えば、パラトルエンスルホン酸、ベンゼンスルホン酸、キシレンスルホン酸、メタンスルホン酸等が挙げられる。
有機カルボン酸としては、例えば、マロン酸、コハク酸、マレイン酸、シュウ酸、酢酸、乳酸、リンゴ酸、酒石酸、安息香酸、クエン酸等が挙げられる。
これらは、単独でもよく、２種以上を組み合わせて用いてもよい。
熱硬化性フラン樹脂組成物が硬化触媒を含有する場合、その含有量は、フラン樹脂１００質量部に対して０．０１〜１０質量部が好ましく、０．５〜５質量部がより好ましい。
【００４２】
本発明の熱硬化性フラン樹脂組成物は、前記硬化触媒に加えて熱反応型潜在性酸硬化触媒を含有してもよい。熱反応型潜在性酸硬化触媒としては、熱硬化性フラン樹脂組成物に含まれる成分と常温（２５℃）では反応せず、硬化時の加熱ですばやく分解して酸を発生させるものであれば特に限定されない。熱反応型潜在性酸硬化触媒の具体例としては、常温時の安定性と硬化時の加熱による反応速度の点から、無機アンモニウム塩、１級アミン塩、２級アミン塩、３級アミン塩の少なくともいずれかを含有することが好ましく、塩化アンモニウム、硫酸アンモニウム、硝酸アンモニウム、塩化メチルアンモニウム、塩化ジメチルアンモニウム、塩化エチルアンモニウム、塩化ジエチルアンモニウムから選ばれる１種以上がより好ましい。これらは、単独でもよく、２種以上を組み合わせて用いてもよい。
熱硬化性フラン樹脂組成物が熱反応型潜在性酸硬化触媒を含有する場合、その含有量は、フラン樹脂１００質量部に対し、０．０１〜１０質量部が好ましく、０．５〜５質量部がより好ましい。
【００４３】
〔硬化剤〕
本発明の熱硬化性フラン樹脂組成物においては、その硬化物中に架橋によるネットワークを形成させるための硬化剤を含有してもよい。硬化剤としては、例えばビスマレイミド系化合物、及び多官能（メタ）アクリル系化合物が挙げられる。
【００４４】
ビスマレイミド系化合物としては、例えば、Ｎ，Ｎ'−エチレンビスマレイミド、Ｎ，Ｎ'−ヘキサメチレンビスマレイミド、Ｎ，Ｎ'−（１，３−フェニレン）ビスマレイミド、Ｎ，Ｎ'−[１，３−（２−メチルフェニレン）]ビスマレイミド、Ｎ，Ｎ'−[１，３−（４−メチルフェニレン）]ビスマレイミド、Ｎ，Ｎ'−（１，４−フェニレン）ビスマレイミド、ビス（４−マレイミドフェニル）メタン、ビス（３−メチル−４−マレイミドフェニル）メタン、３，３−ジメチル−５，５−ジエチル−４，４−ジフェニルメタンビスマレイミド、ビス（４−マレイミドフェニル）エーテル等が挙げられる。
【００４５】
多官能（メタ）アクリル系化合物としては、エチレングリコールジ（メタ）アクリレート、ジエチレングリコールジ（メタ）アクリレート、トリエチレングリコールジ（メタ）アクリレート等の２官能（メタ）アクリレート化合物や、トリメチロールプロパントリ（メタ）アクリレート、ペンタエリスリトールトリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート等の３官能以上の（メタ）アクリレート化合物が挙げられる。なお、本明細書において「（メタ）アクリレート」とは、「アクリレート又はメタクリレート」を意味する。
熱硬化性フラン樹脂組成物が硬化剤を含有する場合、その含有量は、フラン樹脂１００質量部に対して、０．０１〜１００質量部が好ましく、０．５〜５０質量部がより好ましい。
【００４６】
〔反応性希釈剤〕
本発明の熱硬化性フラン樹脂組成物は、粘度を調整する観点、反応性を調整する観点から、反応性希釈剤を含んでもよい。
反応性希釈剤としては、粘度が低く、フラン樹脂と相溶性があり、更に熱硬化性フラン樹脂組成物が硬化する際に反応、固化するものであれば特に限定されないが、例えば、前述のフルフリルアルコールや、フルフラール、又はフルフリルアルコールとフルフラールとの混合物が好ましい。
熱硬化性フラン樹脂組成物が反応性希釈剤を含有する場合、その含有量は、フラン樹脂１００質量部に対して、１０〜１３０質量部が好ましく、４０〜１１０質量部がより好ましい。
【００４７】
〔フィラー〕
本発明の熱硬化性フラン樹脂組成物はフィラーを含んでもよい。フィラーとしては、例えば、無機フィラー、炭素粉末、木粉等の有機フィラーが挙げられる。
【００４８】
無機フィラーとしては、例えば、水酸化アルミニウム、水酸化マグネシウム、酸化カルシウム、酸化マグネシウム、酸化アルミニウム、酸化亜鉛、酸化チタン、酸化アンチモン等の金属水酸化物や金属酸化物、亜鉛等の金属粉末、炭酸カルシウム、炭酸マグネシウム、炭酸バリウム、炭酸亜鉛等の金属炭酸塩、硫酸カルシウム、硫酸バリウム、珪酸カルシウム、マイカ、タルク、ベントナイト、ゼオライト、シリカゲル、酸化アルミニウム、ガラスパウダー等が挙げられる。これらのフィラーは、単独でもよく、２種以上を組み合わせて用いてもよい。
前記無機フィラーは、フラン樹脂との界面接着力を向上させる観点から、表面処理剤により表面処理を施したものであることが好ましい。表面処理剤としては、有機シラン系表面処理剤が好ましく、具体的にはアミノシラン系表面処理剤、エポキシシラン系表面処理剤、アクリルシラン系表面処理剤がより好ましい。
熱硬化性フラン樹脂組成物がフィラーを含有する場合、その含有量は、フラン樹脂１００質量部に対して、１０〜３００質量部が好ましく、３０〜２５０質量部がより好ましい。
【００４９】
〔塩〕
本発明の熱硬化性フラン樹脂組成物は、硬化物の寸法収縮を小さくする観点から、塩を含んでもよい。
塩としては、塩化ナトリウム、塩化リチウム、臭化ナトリウム、及び臭化リチウムから選ばれる１以上が好ましい。これらの中でも、硬化物の寸法変化をより小さくする観点、及び常温でのフラン樹脂への溶解度の観点から、塩化リチウムがより好ましい。
熱硬化性フラン樹脂組成物が塩を含有する場合、その含有量は、フラン樹脂１００質量部に対して、０．２〜１０質量部が好ましく、０．５〜５質量部がより好ましい。
【００５０】
＜その他の成分＞
本発明の熱硬化性フラン樹脂組成物は、本発明の目的を損なわない範囲で、必要に応じ、可塑剤、消泡剤等の任意成分を含有していてもよい。
可塑剤としては、例えば、フタル酸ジエチル、フタル酸ジブチル等のフタル酸エステル、リン酸エステル、脂肪酸エステル、エポキシ系可塑剤等が挙げられる。
消泡剤としては、オイル型シリコーン消泡剤、エマルジョン型シリコーン消泡剤、非イオン系ポリエーテル等の破泡性ポリマー型消泡剤、特殊非イオン界面活性剤、ポリエーテル変性メチルアルキルポリシロキサン共重合体、ポリエチレングリコール型非イオン界面活性剤、植物油系消泡剤等が挙げられる。これらの中でも消泡剤としては、エマルジョン型シリコーン消泡剤、破泡性ポリマー型消泡剤が好ましい。
これらは、単独でもよく、２種以上を組み合わせて用いてもよい。
【００５１】
＜熱硬化性フラン樹脂組成物の製造方法＞
本発明の熱硬化性フラン樹脂組成物は、本発明のフラン樹脂、前記硬化触媒、及び必要に応じて前述の各成分を、ホモディスパー等を用いて混合することにより製造することができる。
【００５２】
［硬化物］
本発明の硬化物は、本発明の熱硬化性フラン樹脂組成物を硬化させたものであり、優れた強度と伸び率とを兼ね備えると共に、ガラス繊維等に対する接着性が高いものである。
【００５３】
＜硬化物の製造方法＞
本発明の硬化物は、前記熱硬化性フラン樹脂組成物を加熱硬化することにより得ることができる。前記熱硬化性フラン樹脂組成物を加熱硬化する方法としては、例えば、前記熱硬化性フラン樹脂組成物を所定形状の容器又は金型に収容し、４０〜１３０℃に調整された恒温槽、恒温水槽内で加熱することにより硬化させることができる。また、前記所定形状の容器又は金型内に４０〜１３０℃に調整された熱風又は熱水を循環させることにより硬化させることもできる。
また、ポリエチレンテレフタレート、ポリイミド等のフィルム上に前記熱硬化性フラン樹脂組成物をキャストし、これをオーブン等で加熱することにより硬化させることもできる。
加熱硬化する際の温度としては、特に限定されないが、５０〜２００℃が好ましく、加熱硬化時間としては、例えば、１〜５時間が好ましい。
【００５４】
［フラン樹脂複合体］
本発明のフラン樹脂複合体は、本発明の硬化物と繊維質基材とが複合したものであり、より具体的には、本発明の熱硬化性フラン樹脂組成物を繊維質基材に含浸させた後、硬化させたものである。
前記熱硬化性フラン樹脂組成物を含浸させるための繊維質基材としては、ガラス繊維、炭素繊維、金属繊維、紙、綿、麻等からなる織物、不織布、チョップドストランドマット、及びロービングクロス等が挙げられる。
不織布の材料としては、例えばポリエステル、高密度ポリエチレン（ＨＤＰＥ）、ポリプロピレン等が好ましい。また、可撓性を有し多孔質である、連続フィラメント又はステープルファイバーを備えたフェルト、マット、スパンボンド、ウェブ等も使用することができる。
【００５５】
チョップドストランドマットとしては、例えばガラス繊維等のストランドを一定長さに切断し、マット状に分散させた後、熱可塑性樹脂等の粘接着剤を均一に付与して熱溶融し、ストランド同士を接着させてマットとしたもの等が好ましい。
ロービングクロスとしては、ガラス繊維、炭素繊維、アラミド繊維、無機繊維、有機繊維、ウィスカー等の強化繊維からなるものが好ましい。また、強化繊維は繊維径が３〜２５μｍのものが好ましく、強度及び価格の観点から繊維径が５〜２０μｍのものがより好ましい。
これらの中でも、本発明の硬化物との接着性が良好であると共に、強度と価格とのバランスに優れるガラス繊維が好ましい。
【００５６】
＜フラン樹脂複合体の製造方法＞
本発明のフラン樹脂複合体は、前記熱硬化性フラン樹脂組成物を繊維質基材に含浸させた後、硬化させることにより製造することができる。
繊維質基材に熱硬化性フラン樹脂組成物を含浸させる方法は特に限定されず、例えば、繊維質基材に熱硬化性フラン樹脂組成物を含浸ロールにて含浸させる方法等が挙げられる。なお、熱硬化性フラン樹脂組成物の含浸量は特に限定されない。
【００５７】
繊維質基材に含浸させた熱硬化性フラン樹脂組成物の硬化方法は特に限定されず、例えば、含浸させた繊維質基材を金型内に設置し、熱風であるいは熱板に挟み込んで加熱硬化する方法等が挙げられる。
加熱硬化する際の温度としては、特に限定されないが、５０〜２００℃が好ましく、加熱硬化時間としては、例えば、１時間以上が好ましく、１〜６時間がより好ましい。
【００５８】
本発明のフラン樹脂複合体は、伸び率及び接着性に優れる硬化物を用いているため、複合体の伸び率も良好であると共に、繊維質基材と硬化物との接着性も良好な複合体が得られる。
【実施例】
【００５９】
本発明を実施例により説明するが、本発明はこれらの例によってなんら限定されるものではない。
＜実施例１＞
以下の手順にしたがってフラン樹脂を製造した。なお、実施例１における反応を反応式（９）に示す。なお、実施例１の反応においては、反応式（９）で表される両末端にＣＨ2ＯＨ基を有するフラン樹脂以外にも、片末端が水素原子であるフラン樹脂も得ることができる。【００６０】
【化１０】
0006550059.tif 000011
（反応式（９）中、ｍは重合度を示す。）【００６１】
冷却管、温度計、窒素導入口をセットした三口フラスコ中で、フラン化合物（９ａ）５ｇ、パラホルムアルデヒド（９ｂ）０．７６ｇ、８５質量％リン酸０．０３ｇ、イソプロパノール５ｍｌを混合し、３０分間窒素バブリングを行った後、９０℃のオイルバスで加熱して３時間反応させた。
その後、更にパラホルムアルデヒド（９ｂ）０．７６ｇ、８５質量％リン酸０．０３ｇを添加し、オイルバスを１１０℃まで昇温し、還流下で２時間反応させた。
次いで、室温まで冷却した後、テトラヒドロフランで希釈し、水酸化ナトリウム水溶液にて中和することにより反応を停止した。エバポレータを用いて溶媒を除去した後、クロロホルム５０ｍｌを添加して希釈し、有機相を２０質量％塩化ナトリウム水溶液で３回洗浄した。次いで、水相を分離した後、有機相に硫酸マグネシウムを添加して乾燥させた。更にエバポレータを用いてクロロホルムを除去することにより、濃赤色の粘調なフラン樹脂を５．８７ｇ得た。【００６２】
得られたフラン樹脂について下記方法によりＧＰＣ測定を行ったところ、数平均分子量（Ｍｎ）は７６０、重量平均分子量（Ｍｗ）は１，７３０、分子量分布（Ｍｗ／Ｍｎ）は２．２９であった。
また、下記の条件にて1Ｈ−ＮＭＲスペクトル及びＦＴ−ＩＲスペクトルを測定した。測定結果（図１）を原料モノマーであるフラン化合物（９ａ）の測定結果（図２）と比較し、フラン樹脂が生成していることを確認した。
具体的には、生成物であるフラン樹脂のフラン環の５位のプロトンの積分値が、原料であるフラン化合物における５位のプロトンの積分値と比較して大幅に減少していることを確認した。
また、図１において、ホルムアルデヒド由来の炭素に結合するプロトン（ＣＨ2）のピークを４．３０〜４．３１ｐｐｍの位置に確認し、末端ＣＨ2ＯＨのピークを５．０７〜５．１０ｐｐｍ付近に確認した。
更に、原料であるフラン化合物のフラン環の３位及び４位のピークを、６．０５ｐｐｍ及び６．３２ｐｐｍに確認したのに対し（図２）、生成物であるフラン樹脂のフラン環の３位及び４位のピークが５．９７ｐｐｍ及び６．１２ｐｐｍの位置にシフトしていることを確認した（図１）。
以上の結果より、目的とするフラン樹脂が得られたことを確認した。【００６３】
＜測定条件＞
〔ＧＰＣ測定〕
株式会社島津製作所製ＧＰＣシステム、及び東ソー株式会社製「TSKgel G2000HXL」×２（排除限界分子量１０，０００）をカラムとして用いた。カラム温度４０℃、流量１．０ｍｌ／ｍｉｎに設定すると共に、展開媒としてテトラヒドロフラン、検出器としてＲＩを使用した。
分子量計算方法は、重量平均分子量（Ｍｗ）がそれぞれ18,100、10,200、5,970、2,630、1,050、453の標準ポリスチレン「TSKstandardPOLYSTYLENE」を用いて検量線を作成し、計算により重量平均分子量（Ｍｗ）、数平均分子量（Ｍｎ）及び分子量分布を求めた。【００６４】
〔1Ｈ−ＮＭＲスペクトル測定〕
日本電子株式会社製ＮＭＲ測定装置「ECX-400」を用い、重クロロホルム又は重ＤＭＳＯを溶媒とし、２３℃で測定した。なお、図１には重ＤＭＳＯを溶媒として用いて測定した1Ｈ−ＮＭＲスペクトルを示す。【００６５】
〔ＦＴ−ＩＲ測定〕
スペクトロメータとして、ThermoElectron製「NICOLET380」を用いてＡＴＲ法により測定した。【００６６】
＜実施例２、３及び比較例１＞
実施例２
冷却管、温度計、窒素導入口をセットした三口フラスコ中で、フラン化合物（９ａ）４００ｇ、３７質量％ホルマリン溶液（９ｂ）２９４．４ｇ、酢酸３０．６ｇを混合し、３０分間窒素フローを行った後、６５℃に加熱して４．５時間反応させた。
次いで、室温まで冷却した後、５質量％水酸化ナトリウム水溶液にて中和し、水相を分離した。得られた液状物を酢酸エチルを加えて希釈し、５質量％炭酸水素ナトリウム水溶液、及び飽和塩化ナトリウム水溶液で洗浄した後、水相を分離し、有機相に硫酸マグネシウムを添加して乾燥させた。その後、酢酸エチルを減圧下で留去することで濃橙色液状フラン樹脂を得た。
得られたフラン樹脂について実施例１と同様にＧＰＣ測定を行ったところ、Ｍｎは５７０、Ｍｗは７２０、分子量分布（Ｍｗ／Ｍｎ）は１．２６であった。
また、実施例１と同様に1Ｈ−ＮＭＲスペクトル及びＦＴ−ＩＲスペクトルを測定し、目的のフラン樹脂が得られていることを確認した。【００６７】
実施例３
フラン化合物（９ａ）を２８０ｇ、フルフリルアルコールを１２５ｇ、３７質量％ホルマリン溶液（９ｂ）を１１４．６ｇ、及び酢酸を３１．６ｇ使用したこと以外は実施例２と同様にして反応を行い、濃橙色液状フラン樹脂を得た。
得られたフラン樹脂について実施例１と同様にＧＰＣ測定を行ったところ、Ｍｎは７３０、Ｍｗは１１２０、分子量分布（Ｍｗ／Ｍｎ）は１．５３であった。
また、実施例１と同様に1Ｈ−ＮＭＲスペクトル及びＦＴ−ＩＲスペクトルを測定し、目的のフラン樹脂が得られていることを確認した。【００６８】
比較例１
冷却管、温度計を備えたフラスコ中にフルフリルアルコール４００ｇ、パラホルムアルデヒド１１２．５ｇ、１０質量％ＮａＯＨ水溶液３．４ｇを入れ、５０℃に加熱してパラホルムアルデヒドをフルフリルアルコールに完全に溶解させた。その後、１０質量％リン酸水溶液１６ｇ、イオン交換水６５ｇを加え、９０℃に昇温して１．５時間反応させた。
反応終了後室温まで冷却し、５０質量％ＮａＯＨ水溶液でｐＨ６まで中和した。その後、減圧下で１３５℃まで加熱し、揮発分を除去することにより、フルフリルアルコール系フラン樹脂を得た。【００６９】
＜実施例４、５及び比較例２＞
実施例４
実施例２で得られたフラン樹脂１００質量部にｐ−トルエンスルホン酸の６５質量％水溶液１．５質量部を添加し、混合することにより硬化性フラン樹脂組成物を調製した。この熱硬化性フラン樹脂組成物をポリエチレンテレフタレート（ＰＥＴ）フィルム上にキャストし、熱風オーブン中６０℃で１時間硬化させ、更に８０℃で３時間硬化させることにより、厚さ１００μｍの黒褐色の硬化フィルムを得た。【００７０】
実施例５
実施例３で得られたフラン樹脂を用いたこと以外は実施例４と同様にして硬化フィルムを作成した。【００７１】
比較例２
比較例１で得られた樹脂を用いたこと以外は実施例４と同様に硬化フィルムを作成した。【００７２】
〔評価〕
実施例４、５及び比較例２で得られた硬化フィルムを１０ｍｍ幅の短冊状に裁断し、引張試験機により１ｍｍ／ｍｉｎの速度で引張試験を行い、下記基準にしたがって評価した。結果を表１に示す。
破断伸び
Ｇ（良い）：２．５％以上
Ｂ（悪い）：２．５％未満
破断強度
Ｇ（良い）：３５ＭＰａ以上
Ｂ（悪い）：３５ＭＰａ未満
弾性率：
Ｇ（良い）：２ＧＰａ以上
Ｂ（悪い）：２ＧＰａ未満
判定
Ｇ（良い）：前記３つの評価の全てがＧ（良い）評価であるもの
Ｂ（悪い）：前記３つの評価のうち少なくとも１つがＢ（悪い）評価であるもの【００７３】
【表１】
0006550059.tif 000012
【００７４】
実施例４及び５の硬化フィルムは、優れた破断伸びを示すと共に、破断強度及び弾性率も良好であった。一方、比較例２の硬化フィルムは、破断強度、及び弾性率は良好であるものの、破断伸びに劣るものであった。【００７５】
＜実施例６、７及び比較例３＞
実施例６
実施例４において調製した熱硬化性フラン樹脂組成物をガラス繊維クロスに含浸させてポリエチレンシートでラミネートした後、金型で拘束し、熱風オーブン中６０℃で１時間、更に９０℃で４時間硬化させることにより、厚さ４ｍｍのフラン樹脂複合体を得た。【００７６】
実施例７
実施例５において調製した熱硬化性フラン樹脂組成物を用いたこと以外は、実施例６と同様にしてフラン樹脂複合体を作成した。【００７７】
比較例３
比較例２において調製した熱硬化性フラン樹脂組成物を用いたこと以外は、実施例６と同様にしてフラン樹脂複合体を作成した。【００７８】
〔評価〕
実施例６、７及び比較例３で得られたフラン樹脂複合体をＪＩＳ−Ｋ７１６４に準拠し、引張試験機により１ｍｍ／ｍｉｎの速度で引張試験を行い、下記基準にしたがって評価した。結果を表２に示す。
破断伸び
Ｇ（良い）：２．５％以上
Ｂ（悪い）：２．５％未満
破断強度
Ｇ（良い）：７０ＭＰａ以上
Ｂ（悪い）：７０ＭＰａ未満
弾性率：
Ｇ（良い）：４．５ＧＰａ以上
Ｂ（悪い）：４．５ＧＰａ未満
判定
Ｇ（良い）：前記３つの評価の全てがＧ（良い）評価であるもの
Ｂ（悪い）：前記３つの評価のうち少なくとも１つがＢ（悪い）評価であるもの【００７９】
【表２】
0006550059.tif 000013
【００８０】
実施例６及び７のフラン樹脂複合体は優れた破断伸びを示すと共に、破断強度及び弾性率も良好であった。一方、比較例３のフラン樹脂複合体は、破断強度及び弾性率は良好であるものの、破断伸びに劣るものであった。【００８１】
＜実施例８＞
以下の手順にしたがってフラン樹脂を製造した。なお、実施例８における反応を反応式（１０）に示す。なお、実施例８の反応においては、反応式（１０）で表される両末端にＣＨ2ＯＨ基を有するフラン樹脂以外にも、片末端が水素原子であるフラン樹脂も得ることができる。【００８２】
【化１１】
0006550059.tif 000014
（反応式（１０）中、ｓ及びｔはそれぞれ独立に重合度を示す。）【００８３】
冷却管、温度計をセットしたフラスコ中で、フラン化合物（１０ａ）８．９８ｇ〔０．０４１ｍｏｌ〕、パラホルムアルデヒド（１０ｂ）１４．４０ｇ、フルフリルアルコール（１０ｃ）３６．００ｇ〔０．３６７ｍｏｌ〕、パラホルムアルデヒドを解重合すること及び前記予備反応を行うことを目的とする１０質量％ＮａＯＨ水溶液０．３４ｇを混合し、６０℃に加熱して均一な溶液とした。
更に１０質量％リン酸水溶液１．６０ｇ、イオン交換水６．５ｇを添加し、昇温して１００℃で９０分反応させた。次いで、室温まで冷却した後、１０質量％ＮａＯＨ水溶液にて中和し反応を停止した。
その後、減圧下で反応後溶液を１４０℃まで加熱して揮発分を除去することにより、濃褐色で液状のフラン樹脂を得た。【００８４】
得られたフラン樹脂について下記条件によりＧＰＣ測定を行ったところ、数平均分子量（Ｍｎ）は４４０、重量平均分子量（Ｍｗ）は３，４２０、分子量分布（Ｍｗ／Ｍｎ）は７．７７であった。
また、得られたフラン樹脂の1Ｈ−ＮＭＲスペクトルを下記条件にて測定したところ、原料モノマーであるフラン化合物（１０ａ）及びフルフリルアルコール（１０ｃ）に由来するピークが観察されると共に、原料モノマーでは観察されなかったブロードなピークが３．８５〜４．０ｐｐｍ及び５．８５〜６．４５ｐｐｍに新たに確認された（図５〜７）。
また、生成物であるフラン樹脂のフラン環の５位のプロトンの積分値が、フラン環の３位及び４位のプロトンの積分値に比べて大幅に低下していることから、フラン環の５位に新たな炭素−炭素結合が形成されたことを確認した。また、生成物であるフラン樹脂のＦＴ−ＩＲスペクトルを測定した結果を図８に示す。
以上の結果より、目的とするフラン樹脂が得られたことを確認した。【００８５】
＜測定条件＞
〔ＧＰＣ測定〕
株式会社島津製作所製ＧＰＣシステム、及び東ソー株式会社製「TSKgel G2000HXL」×２（排除限界分子量１０，０００）をカラムとして用いた。カラム温度４０℃、流量１．０ｍｌ／ｍｉｎに設定すると共に、展開媒としてテトラヒドロフラン、検出器としてＲＩを使用した。
分子量計算方法は、重量平均分子量（Ｍｗ）がそれぞれ18,100、10,200、5,970、2,630、1,050、453の標準ポリスチレン「TSKstandardPOLYSTYLENE」を用いて検量線を作成し、計算により重量平均分子量（Ｍｗ）、数平均分子量（Ｍｎ）及び分子量分布を求めた。【００８６】
〔1Ｈ−ＮＭＲスペクトル測定〕
日本電子株式会社製ＮＭＲ測定装置「ECX-400」を用い、重ＤＭＳＯを溶媒とし、２３℃で測定した。なお、図５〜７には重ＤＭＳＯを溶媒として用いて測定した1Ｈ−ＮＭＲスペクトルを示す。【００８７】
〔ＦＴ−ＩＲ測定〕
スペクトロメータとして、ThermoElectron製「NICOLET380」を用いてＡＴＲ法により測定した。【００８８】
＜実施例９＞
実施例８で得られたフラン樹脂５．０ｇに対して、硬化触媒として６５質量％のパラトルエンスルホン酸一水和物水溶液０．０５ｇを添加し、混合することにより、熱硬化性フラン樹脂組成物を調製した。
次いで、幅１０ｍｍ×長さ８０ｍｍ×深さ１ｍｍの樹脂製の型枠にテフロンシートを密着させ、該テフロンシート上に得られた熱硬化性フラン樹脂組成物を流し入れ、その後、該熱硬化性フラン樹脂組成物の上にテフロンシートを重ねた。これを６０℃のオーブン中で１時間、更に９０℃に昇温して３時間熱処理することにより硬化させ硬化体を得た。硬化体は黒赤褐色で強度が高く可撓性を有していた。【００８９】
＜比較例４＞
原料モノマーとしてフラン化合物（１０ａ）を用いなかったこと以外は実施例８と同様に反応を行い、濃褐色の液状樹脂を得た。得られた液状樹脂について、上記の条件でＧＰＣ測定を行ったところ、数平均分子量（Ｍｎ）が３５０、重量平均分子量（Ｍｗ）が１，５８０、分子量分布（Ｍｗ／Ｍｎ）が４．５１であった。【００９０】
＜比較例５＞
比較例４の樹脂について実施例９と同様にして硬化体を作製した。得られた硬化体は黒褐色であり、実施例９で得られた硬化体と比較して、硬度が高いものの脆く、可撓性を有していなかった。
【図１】
0006550059.tif 000019
【図２】
0006550059.tif 000020
【図３】
0006550059.tif 000021
【図４】
0006550059.tif 000022
【図５】
0006550059.tif 000023
【図６】
0006550059.tif 000024
【図７】
0006550059.tif 000025
【図８】
0006550059.tif 000026
【図９】
0006550059.tif 000027
【図１０】
0006550059.tif 000028